(57)【要約】【課題】原料の反応効率に優れるアセトアセチル基含有ポリビニルアルコール系樹脂の製造方法を提供することを目的とする。【解決手段】脂肪酸エステル（ａ）と有機酸（ｂ）の混合重量比（ａ／ｂ）がａ／ｂ＝５０／１〜２／１の混合液の存在下にて、ポリビニルアルコール系樹脂とジケテンとを反応させることによりアセトアセチル基含有ポリビニルアルコール系樹脂を製造する。【選択図】なし【特許請求の範囲】
【請求項１】
脂肪酸エステル（ａ）と有機酸（ｂ）の混合重量比（ａ／ｂ）がａ／ｂ＝５０／１〜２／１の混合液の存在下にて、ポリビニルアルコール系樹脂とジケテンとを反応させることを特徴とするアセトアセチル基含有ポリビニルアルコール系樹脂の製造方法。
【請求項２】
ポリビニルアルコール系樹脂１００重量部に対する脂肪酸エステル（ａ）と有機酸（ｂ）の合計使用量が、３０〜２００重量部である請求項１記載のアセトアセチル基含有ポリビニルアルコール系樹脂の製造方法。
【請求項３】
脂肪酸エステル（ａ）および有機酸（ｂ）とともに有機酸のアルカリ金属塩の存在下にて行う請求項１または２記載のアセトアセチル基含有ポリビニルアルコール系樹脂の製造方法。
【発明の詳細な説明】
【技術分野】
【０００１】
本発明は、原料の反応効率に優れるアセトアセチル基含有ポリビニルアルコール系樹脂の製造方法に関するものである。
【背景技術】
【０００２】
従来から、ポリビニルアルコール系樹脂（以下、「ＰＶＡ」と略記する場合がある。）をアセトアセチル化したアセトアセチル基含有ポリビニルアルコール系樹脂（以下、「ＡＡ−ＰＶＡ」と略記する場合がある。）が提案されており、このＡＡ−ＰＶＡは各種架橋剤との高い反応性により優れた耐水性を得られることが知られている。このようなＡＡ−ＰＶＡの製造方法として、例えば、ＰＶＡとジケテンとの反応において、ＰＶＡに有機酸（酢酸）を吸着させてジケテンを反応させるＡＡ−ＰＶＡの製造方法が提案されている（特許文献１）。さらに、ＰＶＡとジケテンとの反応において、脂肪酸エステル（酢酸メチル）および酸無水物（無水酢酸）の共存下でＰＶＡとジケテンを反応させるＡＡ−ＰＶＡの製造方法が提案されている（特許文献２）。
【先行技術文献】
【特許文献】
【０００３】
【特許文献１】特開昭５７−４０５０８号公報
【特許文献２】特開２０００−０６３４２７号公報
【発明の概要】
【発明が解決しようとする課題】
【０００４】
しかしながら、上記特許文献１のように、溶媒として有機酸（酢酸）を使用し反応に供する場合、原料となる粒状のＰＶＡが膨潤し、粒子同士の凝集が起こりやすくなり、ＰＶＡの粒子径が大きくなり、いわゆる粒径の大きな粗粒子の量が増加することとなる。このように、ＰＶＡの粒径が大きくなり粗粒子を生成すると、ジケテンがその粒子内部にまで浸透せず、反応に供しないため、アセトアセチル化反応が不均一になるという問題が生起する。その結果、アセトアセチル化度のばらつきのあるＡＡ−ＰＶＡが生成してしまい、安定した品質の製品を生産することが困難であるという問題があった。
【０００５】
このような問題を解決するため、上記特許文献２のように、脂肪酸エステル（酢酸メチル）と酸無水物（無水酢酸）の共存下にて、ＰＶＡとジケテンを反応させる方法が提案されている。この方法では、上記特許文献１の方法のように、ＰＶＡが膨潤しないことから、ＰＶＡの粒子径の増大による粗粒子の生成を抑制することは可能となるが、上記脂肪酸エステルを用いるため、ＰＶＡとジケテンの反応率が低く、生産性に劣るという問題があった。
【０００６】
本発明は、このような事情に鑑みなされたものであって、原料の反応効率に優れるＡＡ−ＰＶＡの製造方法の提供を目的とするものである。
【課題を解決するための手段】
【０００７】
本発明者らは、高い反応効率とともに、安定した高品質のＡＡ−ＰＶＡを得るべく鋭意検討を重ねた。その結果、脂肪酸エステルと有機酸の混合溶媒の存在下にてジケテンとＰＶＡを反応させたところジケテンの反応率を向上させることができた。すなわち、ＰＶＡに対して有機酸を添加した場合、ＰＶＡは膨潤することとなる。一方、脂肪酸エステルは上記有機酸とは異なりＰＶＡに対して不活性であるため、ＰＶＡが膨潤したりＰＶＡに吸着することもない。このように、ＰＶＡに対する性質が全く異なるこれら二種類の溶媒を併用することは通常行なわれるものではない。しかしながら、本発明者らはこのような技術常識を打破し、敢えて両者を組み合わせ、かつ両者を特定の混合割合にて用いることにより所期の目的が達成されることを突き止めた。つまり、脂肪酸エステルはＰＶＡに対する膨潤性が低く、その結果、ＰＶＡとジケテンの反応性が低下していたものと推測されるが、これに有機酸を含有させることにより低膨潤性という問題が改善され、ジケテンの反応率が向上したものと推測される。
【０００８】
《本発明の要旨》
すなわち、本発明は、脂肪酸エステル（ａ）と有機酸（ｂ）の混合重量比（ａ／ｂ）がａ／ｂ＝５０／１〜２／１の混合液の存在下にて、ポリビニルアルコール系樹脂とジケテンとを反応させるアセトアセチル基含有ポリビニルアルコール系樹脂の製造方法を要旨とする。
【発明の効果】
【０００９】
このように、本発明は、脂肪酸エステル（ａ）と有機酸（ｂ）を特定の比率で存在させて、ＰＶＡとジケテンとを反応させることによりＡＡ−ＰＶＡを製造する方法である。このため、ＰＶＡとジケテンの反応効率を向上させることができる。
【発明を実施するための形態】
【００１０】
以下に記載する構成要件の説明は、本発明の実施態様の一例（代表例）であり、これらの内容に限定されるものではない。
以下、本発明について詳細に説明する。
【００１１】
［ＡＡ−ＰＶＡ］
本発明のＡＡ−ＰＶＡの製造方法により得られるＡＡ−ＰＶＡは、ビニルエステル系モノマーの重合体であるポリビニルエステル系樹脂をケン化して得られるＰＶＡにアセトアセチル基が導入されたものであり、側鎖にアセトアセチル基を有するＰＶＡである。具体的には、下記の式（１）で表される構造単位を有するものであり、この式（１）で表されるアセトアセチル基を有する構造単位以外に、ビニルアルコール構造単位、さらには未ケン化部分である酢酸ビニル構造単位を有している。
【００１２】
【化１】
2015124261.tif 000002
【００１３】
上記原料となるビニルエステル系モノマーとしては、ギ酸ビニル、酢酸ビニル、プロピオン酸ビニル、バレリン酸ビニル、酪酸ビニル、イソ酪酸ビニル、ピバリン酸ビニル、カプリン酸ビニル、ラウリン酸ビニル、ステアリン酸ビニル、安息香酸ビニル、バーサチック酸ビニル等があげられるが、経済性の点から酢酸ビニルが好ましく用いられる。
【００１４】
また、上記ビニルエステル系モノマーとこのビニルエステル系モノマーと共重合性を有するモノマーとの共重合体のケン化物等を用いることもでき、このような共重合モノマーとしては、例えば、エチレンやプロピレン、イソブチレン、α−オクテン、α−ドデセン、α−オクタデセン等のオレフィン類、３−ブテン−１−オール、４−ペンテン−１−オール、５−ヘキセン−１−オール、３，４−ジヒドロキシ−１−ブテン等のヒドロキシ基含有α−オレフィン類およびそのアシル化物などの誘導体、アクリル酸、メタクリル酸、クロトン酸、マレイン酸、無水マレイン酸、イタコン酸、ウンデシレン酸等の不飽和酸類、その塩、モノエステル、あるいはジアルキルエステル、アクリロニトリル、メタアクリロニトリル等のニトリル類、ジアセトンアクリルアミド、アクリルアミド、メタクリルアミド等のアミド類、エチレンスルホン酸、アリルスルホン酸、メタアリルスルホン酸等のオレフィンスルホン酸類あるいはその塩、アルキルビニルエーテル類、ジメチルアリルビニルケトン、Ｎ−ビニルピロリドン、塩化ビニル、ビニルエチレンカーボネート、２，２−ジアルキル−４−ビニル−１，３−ジオキソラン、グリセリンモノアリルエーテル、等のビニル化合物、酢酸イソプロペニル、１−メトキシビニルアセテート等の置換酢酸ビニル類、塩化ビニリデン、１，４−ジアセトキシ−２−ブテン、１，４−ジヒドロキシ−２−ブテン、ビニレンカーボネート等があげられる。
【００１５】
さらに、ポリオキシエチレン（メタ）アクリルエーテル、ポリオキシエチレン（メタ）アクリルアミド、ポリオキシプロピレン（メタ）アクリルアミド、ポリオキシエチレン（メタ）アクリレート、ポリオキシプロピレン（メタ）アクリレート、ポリオキシエチレン（１−（メタ）アクリルアミド−１，１−ジメチルプロピル）エステル、ポリオキシエチレンビニルエーテル、ポリオキシプロピレンビニルエーテル、ポリオキシエチレンアリルアミン、ポリオキシプロピレンアリルアミン、ポリオキシエチレンビニルアミン、ポリオキシプロピレンビニルアミン等のポリオキシアルキレン基含有モノマー、Ｎ−アクリルアミドメチルトリメチルアンモニウムクロライド、Ｎ−アクリルアミドエチルトリメチルアンモニウムクロライド、Ｎ−アクリルアミドプロピルトリメチルアンモニウムクロライド、２−アクリロキシエチルトリメチルアンモニウムクロライド、２−メタクリロキシエチルトリメチルアンモニウムクロライド、２−ヒドロキシ−３−メタクリロイルオキシプロピルトリメチルアンモニウムクロライド、アリルトリメチルアンモニウムクロライド、メタアリルトリメチルアンモニウムクロライド、３−ブテントリメチルアンモニウムクロライド、ジメチルジアリルアンモニウムクロリド、ジエチルジアリルアンモニウムクロライド等のカチオン基含有モノマー等もあげられる。
本発明において、（メタ）アクリルとは、アクリルまたはメタクリルをいい、（メタ）アクリレートとはアクリレートまたはメタクリレートをいう。
【００１６】
なお、上記共重合モノマーの導入量はモノマーの種類によって適宜設定されるが、通常は１０モル％以下、特には５モル％以下であり、導入量が多すぎると、水溶性や耐薬品性が損なわれる場合があるため好ましくない。
【００１７】
また、通常のＰＶＡの場合、主鎖の結合様式は１，３−ジオール結合が主であり、１，２−ジオール結合の含有量は１．５〜１．７モル％程度であるが、ビニルエステル系モノマーを重合する際の重合温度を高温にすることによって、その含有量を１．７〜３．５モル％としたものを使用することも可能である。
【００１８】
本発明により得られるＡＡ−ＰＶＡにおけるアセトアセチル基を有する構造単位の含有量は、通常０．１〜３０モル％、さらに好ましくは０．３〜２０モル％、特に好ましくは０．５〜１５モル％である。アセトアセチル基を有する構造単位の含有量が少なすぎると、耐水性が低下する傾向がみられ、含有量が多すぎると、例えば、ガスバリア性が低下する傾向がみられる。
【００１９】
また、上記ＡＡ−ＰＶＡにおける、ＪＩＳ  Ｋ６７２６に準拠して測定してなる２０℃における４質量％水溶液の粘度は、通常１．５〜３００ｍＰａ・ｓ、さらに好ましくは２〜２００ｍＰａ・ｓ、特に好ましくは３〜１００ｍＰａ・ｓである。２０℃における４質量％水溶液の粘度が低すぎると、耐水性が低下する傾向がみられ、高すぎると、塗工性が低下し、扱いにくくなる傾向がみられる。
【００２０】
そして、上記ＡＡ−ＰＶＡにおけるケン化度（ＡＡ−ＰＶＡの原料となるＰＶＡのケン化度）は、通常５０〜９９．９モル％、さらに好ましくは６０〜９９．５モル％、特に好ましくは７０〜９９．３モル％である。ＡＡ−ＰＶＡのケン化度が低すぎると、水に対する溶解性が低下する傾向がみられ好ましくない。
【００２１】
また、上記ＡＡ−ＰＶＡの平均重合度（ＪＩＳ  Ｋ６７２６に準拠）は、通常５０〜４０００、特に好ましくは１００〜３５００、さらに好ましくは３００〜３０００である。平均重合度が低すぎると、耐水性が低下する傾向がみられ、高すぎると、粘度が上昇し、扱いにくくなる傾向がみられる。
【００２２】
さらに、本発明により得られるＡＡ−ＰＶＡは、通常粉末であり、その平均粒子径は、通常５０〜２０００μｍ、好ましくは１００〜１７００μｍ、特に好ましくは１５０〜１５００μｍである。平均粒子径が小さすぎると、ジケテンとの反応時に継粉になりやすく、反応ムラが生じる傾向があり、大きすぎるとジケテンとの反応にムラが出る傾向がある。
【００２３】
ここで、平均粒子径とは、ＡＡ−ＰＶＡ粒子を、目開き、１７００μｍ、１０００μｍ、８５０μｍ、５００μｍ、２５０μｍ、１５０μｍの篩を用い、篩振とう機にて粒径が１７００μｍ以上、１０００μｍ以上１７００μｍ未満、８５０μｍ以上１０００μｍ未満、５００μｍ以上８５０μｍ未満、２５０μｍ以上５００μｍ未満、１５０μｍ以上２５０μｍ未満のものに分別し、各々の重量から求めた粉体粒度分布の累積値が５０重量％となる粒子径をいう。
【００２４】
［ＡＡ−ＰＶＡの製造方法］
つぎに、本発明のＡＡ−ＰＶＡの製造方法について詳述する。
本発明は、脂肪酸エステル（ａ）と有機酸（ｂ）の存在下、さらには触媒である有機酸のアルカリ金属塩の存在下にて、ＰＶＡとジケテンとを反応させることによりＡＡ−ＰＶＡを製造する方法である。このように、本発明では、ＰＶＡとジケテンとの反応において、上記脂肪酸エステル（ａ）および有機酸（ｂ）の双方が特定の比率となる存在下にて反応させることを特徴とする。
【００２５】
上記ＰＶＡとジケテンを反応させることにより、ＰＶＡにアセトアセチル基を導入してＡＡ−ＰＶＡを製造する方法としては、例えば、［１］脂肪酸エステル（ａ）および有機酸（ｂ）の存在下、粉末状のＰＶＡとガス状または液状のジケテンを直接反応させる方法、［２］脂肪酸エステル（ａ）および有機酸（ｂ）をＰＶＡ粉末に予め吸着吸蔵させた後、これに不活性ガス雰囲気下でガス状または液状のジケテンを反応させる方法、あるいは［３］粉末状のＰＶＡ［脂肪酸エステル（ａ）含有］に有機酸（ｂ）とジケテンの混合物を噴霧して反応させる方法、等があげられる。
【００２６】
上記脂肪酸エステル（ａ）としては、例えば、酢酸メチル、酢酸エチル、酢酸イソプロピル、プロピオン酸メチル等をあげることができる。これらは単独でもしくは２種以上併せて用いられる。中でも、酢酸メチルが好適に用いられる。
【００２７】
また、上記有機酸（ｂ）としては、例えば、プロピオン酸、酪酸、イソ酪酸等があげられる。これらは単独でもしくは２種以上併せて用いられる。中でも好適には酢酸が用いられる。
【００２８】
上記脂肪酸エステル（ａ）および有機酸（ｂ）の合計使用量は、ＰＶＡ１００重量部に対して、通常３０〜２００重量部、好ましくは５０〜１５０重量部、特に好ましくは６０〜１００重量である。
【００２９】
そして、上記脂肪酸エステル（ａ）と有機酸（ｂ）の混合重量比（ａ／ｂ）は、ａ／ｂ＝５０／１〜２／１とする必要がある。より好ましくはａ／ｂ＝３０／１〜２／１、さらに好ましくはａ／ｂ＝２０／１〜２／１、特に好ましくはａ／ｂ＝１５／１〜３／１である。両者の混合重量比が上記範囲を外れ、脂肪酸エステル（ａ）が多くなると、ジケテンの反応効率が低下し、有機酸（ｂ）が多くなると、粗粒子量が大きくなる。
【００３０】
上記触媒である有機酸のアルカリ金属塩としては、有機酸については、例えば、酢酸、プロピオン酸、酪酸、イソ酪酸等があげられ、上記有機酸のアルカリ金属塩の中でも酢酸ナトリウム、酢酸カリウムが好ましく用いられる。さらには、上記有機酸のアルカリ金属塩とともに、第一アミン、第二アミン、第三アミン等の塩基性化合物を触媒として用いることもできる。なお、反応原料であるＰＶＡには、通常酢酸ナトリウムを含んでいるため、上記触媒を使用しなくてもよい場合もある。
【００３１】
上記有機酸のアルカリ金属塩の使用量は、含有アルカリ金属換算（灰化後、ＩＣＰ発光分析法にて分析)で、ＰＶＡ１００重量部に対して、通常０．０２〜０．９重量部、好ましくは０．０６〜０．３重量部である。
【００３２】
上記反応に際して、反応原料であるジケテンはガス状であってもよく、また液状であってもよい。上記ジケテンが液状の場合は、２０〜１２０℃に加温し、反応時間は１分〜６時間とし、上記ジケテンを撹拌して反応に供する。また、上記ジケテンがガス状の場合は、温度３０〜２５０℃、さらに好ましくは５０〜２００℃とし、反応時間は１分〜６時間とする。さらに、上記ジケテンがガス状の場合、他の不活性ガス（例えば、窒素ガス等）とともに混合し反応に供してもよく、上記温度条件となるよう加温するタイミングも特に限定するものではない。
【００３３】
なお、上記反応に際して、原料であるＰＶＡ製造時のケン化に際して使用した溶剤(例えば、メタノール、エタノール等)を、脂肪酸エステル、有機酸および有機酸のアルカリ金属塩で置換して用いることが好ましい。
【００３４】
また、上記反応に際して、脂肪酸エステルおよび有機酸の混合物、触媒である有機酸のアルカリ金属は、ＰＶＡとジケテンの反応時に共存していればよく、予めＰＶＡに添加しておいてもよいし、ジケテンと同時に供給してもよい。また、予めジケテンと一緒に混合しておいてもよい。中でも、予めＰＶＡに添加しておく態様が好ましい。
【００３５】
このような反応に使用される反応装置としては、加温可能で撹拌機の付いた装置が好ましく、例えば、ニーダー、ヘンシェルミキサー、リボンブレンダー、その他各種ブレンダーを用いることができる。
【００３６】
そして、上記反応後、通常、未反応のジケテンをメタノール等の溶媒を用いて洗浄除去し、乾燥工程を経由して乾燥してなる粉末状のＡＡ−ＰＶＡが得られる。
【００３７】
このようにして得られるＡＡ−ＰＶＡの用途としては、例えば、下記の（１）〜（１０）に示すような各種用途があげられる。
【００３８】
（１）成形物関係：繊維、フィルム、シート、パイプ、チューブ、防漏膜、暫定皮膜、ケミカルレース用、水溶性繊維等。
（２）接着剤関係：木材、紙、アルミ箔、プラスチック等の接着剤、粘着剤、再湿剤、不織布用バインダー、石膏ボードや繊維板等の各種建材用バインダー、各種粉体造粒用バインダー、セメントやモルタル用添加剤、ホットメルト型接着剤、感圧接着剤、アニオン性塗料の固着剤等。
（３）被覆剤関係：紙のクリアーコーティング剤、紙の顔料コーティング剤、紙の内添サイズ剤、繊維製品用サイズ剤、経糸糊剤、繊維加工剤、皮革仕上げ剤、塗料、防曇剤、金属腐食防止剤、亜鉛メッキ用光沢剤、帯電防止剤、導電剤、暫定塗料等。
（４）疎水性樹脂用ブレンド剤関係：疎水性樹脂の帯電防止剤、および親水性付与剤、複合繊維、フィルムその他成形物用添加剤等。
（５）懸濁分散安定剤関係：塗料、墨汁、水性カラー、接着剤等の顔料分散安定剤、塩化ビニル、塩化ビニリデン、スチレン、（メタ）アクリレート、酢酸ビニル等の各種ビニル化合物の懸濁重合用分散安定剤等。
（６）乳化分散安定剤関係：各種アクリルモノマー、エチレン性不飽和化合物、ブタジエン性化合物の乳化重合用乳化剤、ポリオレフィン、ポリエステル樹脂等疎水性樹脂、エポキシ樹脂、パラフィン、ビチューメン等の後乳化剤等。
（７）増粘剤関係：各種水溶液やエマルジョンや石油掘削流体の増粘剤等。
（８）凝集剤関係：水中懸濁物及び溶存物の凝集剤、パルプ、スラリーの濾水性等。
（９）交換樹脂等関係：イオン交換樹脂、キレート交換樹脂、イオン交換膜等。
（１０）その他：土壌改良剤、感光剤、感光性レジスト樹脂等。
【実施例】
【００３９】
以下、実施例をあげて本発明を更に具体的に説明するが、本発明はその要旨を超えない限り以下の実施例に限定されるものではない。なお、例中、「部」は、重量基準を意味する。
【００４０】
［実施例１］
＜ＰＶＡの作製＞
還流冷却機、滴下漏斗、撹拌機を備えた反応缶に、酢酸ビニル１００部、メタノール３０部、およびアセチルパ−オキサイド０．０５モル％（対仕込み酢酸ビニル）を仕込み、窒素気流下で撹拌しながら温度を上昇させ、沸点下で１０時間重合反応を行なった。そして、酢酸ビニルの重合率が９０％となった時点で、ｍ−ジニトロベンゼンを添加して重合反応を終了させ、続いて、メタノール蒸気を吹き込む方法により未反応の酢酸ビニル（モノマー）を系外に除去し、重合体のメタノール溶液（樹脂分５６重量％）を得た。続いて、上記溶液をメタノールで希釈して、濃度５３重量％に調整した後ニーダーに仕込み、溶液温度を３５℃に保ちながら、水酸化ナトリウムをポリマー中の酢酸ビニル単位１モルに対して１１ミリモル加えてケン化した後、酢酸を加えて中和した。その後、析出物を濾別し、メタノールにてよく洗浄することによりＰＶＡを作製した。得られたＰＶＡは、ケン化度９９．５モル％、平均重合度５５０、粒度７メッシュ以下、揮発分４５重量％であった。
その後、取得したメタノールを含有するＰＶＡに対して遠心分離操作を行った。
【００４１】
つぎに、加温可能な撹拌機を備えた反応缶に、上記遠心分離後のＰＶＡを１００部仕込んだ後、酢酸メチル５００部を仕込んで缶内を３０℃に昇温した後、２時間撹拌し、再び遠心分離を行なった。
【００４２】
その後、上記の遠心分離後のＰＶＡにまた酢酸メチル５００部を仕込み上記と同様に撹拌し、遠心分離を行った。また再度、同様に撹拌と遠心分離を行った。
【００４３】
上記の計３回の撹拌と遠心分離を行なうことにより、溶剤をメタノールから酢酸メチルに置換し、酢酸メチル６７部とＰＶＡ１００部の混合物を取得した。得られたＰＶＡは、ケン化度９９．５モル％、平均重合度５５０、粒度７メッシュ以下であった。また、平均粒子径は１４００μｍであり、ＪＩＳ  Ｋ６７２６に準拠して測定してなる２０℃における４質量％水溶液の粘度は５．３ｍＰａ・ｓであった。
【００４４】
＜ＡＡ−ＰＶＡの生成反応＞
ついで、加温可能な撹拌機を備えた反応缶に、上記で得られた酢酸メチルを６７部とＰＶＡ１００部の混合物を仕込んだ後、酢酸１３部、酢酸ナトリウム０．６部を１時間かけて添加しながら撹拌し４５℃に昇温した。その後、ジケテン２０部を１．５時間かけて添加して、さらに４５℃で３時間反応させることにより、アセトアセチル基含有量５．９モル％のＡＡ−ＰＶＡを得た。得られたＡＡ−ＰＶＡをメタノールにて充分に洗浄した後、５０℃で１８時間乾燥させることにより乾燥してなる粉末状のＡＡ−ＰＶＡ（ケン化度，平均重合度，平均粒子径はＰＶＡに準ずる）とした。このＡＡ−ＰＶＡについて、下記の方法に従ってジケテンの反応率を算出した。
【００４５】
［ジケテンの反応率］
下記に示す計算式に従い、ジケテンの仕込み量（モル％）に対するＡＡ−ＰＶＡのアセトアセチル基含有量（モル％）の割合（％）を算出し、これをジケテンの反応率として評価した。その結果を後記の表１に示す。
［ＡＡ−ＰＶＡのアセトアセチル基含有量（モル％）］／［ジケテンの仕込み量（モル％）］×１００
【００４６】
［実施例２］
実施例１において、酢酸ナトリウムの使用量を０．４部にした以外は実施例１と同様にしてＡＡ−ＰＶＡを製造した。そして、得られたＡＡ−ＰＶＡについて実施例１と同様にして評価した。その結果を下記の表１に示す。
【００４７】
［実施例３］
実施例１において、酢酸ナトリウムの使用量を０．２部にした以外は実施例１と同様にしてＡＡ−ＰＶＡを製造した。そして、得られたＡＡ−ＰＶＡについて実施例１と同様にして評価した。その結果を下記の表１に示す。
【００４８】
［実施例４］
実施例１において、酢酸の使用量を５部にした以外は実施例１と同様にしてＡＡ−ＰＶＡを製造した。そして、得られたＡＡ−ＰＶＡについて実施例１と同様にして評価した。その結果を下記の表１に示す。
【００４９】
［実施例５］
実施例１において、酢酸の使用量を５部にし、ジケテンの使用量を１０部にした以外は実施例１と同様にしてＡＡ−ＰＶＡを製造した。そして、得られたＡＡ−ＰＶＡについて実施例１と同様にして評価した。その結果を下記の表１に示す。
【００５０】
［比較例１］
実施例１において、酢酸の使用量を１部にし、ジケテンの使用量を１０部にした以外は実施例１と同様にしてＡＡ−ＰＶＡを製造した。そして、得られたＡＡ−ＰＶＡについて実施例１と同様にして評価した。その結果を下記の表１に示す。
【００５１】
【表１】
2015124261.tif 000003
【００５２】
上記結果から、酢酸メチルと酢酸とを特定の混合重量比にて共存させて反応させることにより得られたＡＡ−ＰＶＡである実施例品は、ジケテンの反応率に優れたものであった
【００５３】
これに対して、酢酸メチルと酢酸との混合重量比が本発明の規定から外れた比較例１品は、ジケテンの反応率が劣るものであった。
【産業上の利用可能性】
【００５４】
本発明のＡＡ−ＰＶＡの製法により高効率にて得られてなるＡＡ−ＰＶＡは、高品質なものであり、例えば、各種成形材料、各種接着剤材料、被覆剤材料、疎水性樹脂用ブレンド剤、懸濁分散安定剤、乳化分散安定剤、増粘剤、凝集剤、交換樹脂等の各種用途に好適に用いられる。